(57)【特許請求の範囲】
【請求項１】
リンを含有する水性鉱物酸を有機溶媒中で連続して、かつ均一なエマルションを形成するのに十分な強度で混合することを含む、エマルションの調製方法で調製されるエマルションを、リン含有鉱物酸を使用せずに洗浄された有機ポリカーボネート溶液と混合することを含む、改良された、界面法によるポリカーボネートの調製方法。
【請求項２】
リンを含有する水性鉱物酸が、６〜１０重量％のリン酸の水溶液である請求項１記載の方法。
【請求項３】
鉱物酸が、有機溶媒中に５００〜２,０００ｐｐｍの量で存在する請求項１記載の方法。
【請求項４】
エマルションの量が、ポリカーボネートに対して０．１５〜２ｐｐｍのリン含量をもたらす請求項１記載の方法。
【請求項５】
請求項１記載の方法によって調製されるポリカーボネート。
【請求項６】
請求項５記載のポリカーボネートを含む成形物品。
【請求項７】
請求項５記載のポリカーボネートを含む押出成形品。
【請求項８】
請求項５記載のポリカーボネートを含む光学情報記憶媒体。
【発明の詳細な説明】
【０００１】
【発明の属する技術分野】
本発明は、ポリカーボネートの調製方法、特にポリカーボネートの界面重縮合法に関する。
【０００２】
【従来の技術】
いわゆる界面法によるポリカーボネートの調製では、アルカリ塩の形態のジヒドロキシジアリールアルカンをホスゲンと均質相中、水酸化ナトリウム溶液などの無機塩基や、生成物であるポリカーボネートを容易に溶解し得る有機溶媒の存在下で反応させる。前記反応中、水相は、有機相中に分布している。反応後、有機ポリカーボネート含有相を水相から分離して、水性液体で数回洗浄する。洗浄中に、とりわけ電解質、残留モノマーおよび触媒が除去される。洗浄液は、その後、できる限り分離される。最後に、ポリカーボネートを有機溶媒から遊離して、その後容易に加工され得る形、例えば顆粒の形態に転化する。
【０００３】
前記の公知の界面法は、例えば、以降の文献に詳細に開示されている。
●シュネル(Schnell)著、「ケミストリー・アンド・フィジクス・オブ・ポリカーボネーツ(Chemistry and Physics of Polycarbonates)」、ポリマー・レヴューズ、第9巻、インターサイエンス・パブリッシャーズ、ニューヨーク、ロンドン、シドニー、1964年、33頁以降、
●ディ・シー・プレフォルセック(D. C. Prevorsek)、ビー・ティ・デボナ(B. T. Debona)おゆびワイ・ケステン(Y. Kesten)著、コーポレイト・リサーチ・センター、アライド・ケミカル・コーポレイション(Allied Chemical Corporation)、モーリスタウン、ニュージャージー07960：「シンセシス・オブ・ポリ(エステルカーボネート)コポリマーズ(Synthesis of Poly(ester Carbonate)Copolymers)」、ジャーナル・オブ・ポリマー・サイエンス、ポリマー・ケミストリー版、第18巻、(1980年)、75頁以降、
●ディ・フライターグ(D. Freitag)、ユー・グリゴ(U. Grigo)、ピー・アール・ミュラー(P. R. Muller)、エヌ・ヌーヴェルン(N. Nouvertne')著、バイエル・アクチエンゲゼルシャフト、「ポリカーボネーツ(Polycarbonates)」、エンサイクロペディア・オブ・ポリマー・サイエンス・アンド・エンジニアリング、第11巻、第二版、1988年、651頁以降、および最後に
●ドレス・ユー・グリゴ(Dres. U. Grigo)、ケイ・キルヒャー(K. Kircher)およびピー・アール・ミュラー著、「ポリカーボネート(Polycarbonate)」、ベッカー／ブラウン、クンシュトシュトッフ−ハンドブッフ、第3/1巻、ポリカーボネート、ポリアセテート、ポリエステル、セルロースエステル、カール・ハンサー・フェルラーク・ミュンヘン、ウィーン1992年、118頁以降および138頁以降。
【０００４】
前記公報は、いわゆる「界面法」に従った対応するポリカーボネートの合成に関連し、無機相（水、アルカリ）と有機相（水に不要の有機溶媒、大抵はジクロロメタンおよび／またはクロロベンゼンなどの塩素化炭化水素）とから成る２相反応混合物中で生じる。
【０００５】
前記合成の生成物は、溶解した形態のポリカーボネートを含有する有機相（合成溶液）と、合成中に形成される塩（例えば、ＮａＣｌ、炭酸水素ナトリウム、ソーダ、使用したフェノラート、ビスフェノラートおよび水酸化ナトリウムの付加的な残留物）のみならず、触媒およびその副生物、および不純物として出発材料から発生するかまたは副生物として形成される水溶性化合物を含む無機水性アルカリ相である。ＮａＯＨの代わりに別の塩基性化合物を用いると、水性アルカリ相は、対応する類似の塩または副生物を含有する。
【０００６】
後続の精製の目的は、できる限り完全に無機水相を分離することと、分離した有機相の溶解性の水分散含量中に含まれている残留物、特に無機化合物のアルカリ残渣を、できるだけ完全に有機相から除去することである。これらは洗浄操作によって達成され、任意に酸性化工程と組み合わせる。濃縮のために熱的な方法を使用する場合には、できれば、前記精製操作を有機相の濃縮前に行う。
【０００７】
合成溶液の精製は、有機溶液を水で１回以上洗浄することによって達成される。一般に、これは、１以上の酸性化工程と水での洗浄を用いて、大抵は数工程で行われる。
【０００８】
酸性化は、合成系の全塩基性ポテンシャル、あるいは好ましくはアルカリ性ｐＨ範囲での相の分離後、有機相中に溶解、または水相の残留物と合わせて分散された水相の残留成分の中和のみのいずれかを包含する。酸性化操作では、水性鉱物酸、特に塩酸およびリン酸のみならず、有機酸の水溶液も使用される。
【０００９】
前記洗浄および酸性化は、同様に、多くの特許および公報の主題でもある。
【００１０】
例えば、欧州特許出願公開第Ａ0023570号明細書には、せん断エネルギーを生む分離器を用い、場合により分散剤を使用した、アルカリ性合成溶液の精製方法が開示されている。
【００１１】
【発明の実施の形態】
本発明によれば、ポリカーボネートは、好適なジフェノール、例えば、ヒドロキノン、レゾルシノール、ジヒドロキシジフェニル、ビス-(ヒドロキシフェニル)-アルカン、ビス-(ヒドロキシフェニル)-シクロアルカン、ビス-(ヒドロキシフェニル)-スルフィド、ビス-(ヒドロキシフェニル)-エーテル、ビス-(ヒドロキシフェニル)-ケトン、ビス-(ヒドロキシフェニル)-スルホン、ビス-(ヒドロキシフェニル)-スルホキシド、α,α'-ビス-(ヒドロキシフェニル)-ジイソプロピルベンゼン、およびそれらの核アルキル化物および核ハロゲン化物をベースとするものとして解されるべきである。
【００１２】
好ましいジフェノールは、ヒドロキノン、レゾルシノール、4,4'-ジヒドロキシジフェニル、2,2-ビス-(4-ヒドロキシフェニル)-1-フェニル-プロパン、1,1-ビス-(4-ヒドロキシフェニル)-フェニル-エタン、2,2-ビス-(4-ヒドロキシフェニル)プロパン、2,4-ビス-(4-ヒドロキシフェニル)-2-メチルブタン、1,1'-ビス-(4-ヒドロキシフェニル)-ｍ-または-ｐ-ジイソプロピルベンゼン、2,2-ビス-(3-メチル-4-ヒドロキシ-フェニル)-プロパン、ビス-(3,5-ジメチル-4-ヒドロキシフェニル)-メタン、2,2-ビス-(3,5-ジメチル-4-ヒドロキシフェニル)-プロパン、ビス-(3,5-ジメチル-4-ヒドロキシフェニル)-スルホン、2,4-ビス-(3,5-ジメチル-4-ヒドロキシフェニル)-2-メチルブタン、1,1'-ビス-(3,5-ジメチル-4-ヒドロキシフェニル)-ｍまたは-ｐ-ジイソプロピルベンゼンおよび1,1-ビス-(4-ヒドロキシフェニル)-3,3,5-トリメチルシクロヘキサンである。
【００１３】
特に好ましいジフェノールは、レゾルシノール、4,4'-ジヒドロキシジフェニル、1,1-ビス-(4-ヒドロキシフェニル)-フェニル-エタン、2,2-ビス-(4-ヒドロキシフェニル)プロパン、2,2-ビス-(3-メチル-4-ヒドロキシフェニル)-プロパン、1,1'-ビス-(3,5-ジメチル-4-ヒドロキシフェニル)-ｍまたは-ｐ-ジイソプロピルベンゼン、1,1-ビス-(4-ヒドロキシフェニル)-シクロヘキサンおよび1,1-ビス-(4-ヒドロキシフェニル)-3,3,5-トリメチルシクロヘキサンである。
【００１４】
前記ジフェノールおよび他の好適なジフェノールは、例えば、米国特許第Ａ3,028,635号明細書、同第2,999,835号明細書、同第3,148,172号明細書、同第2,991,273号明細書、同第3,271,367号明細書、同第4,982,014号明細書および同第2,999,846号明細書、独国特許出願公開第Ａ1570703号明細書、同第2063050号明細書、同第2036052号明細書、同第2211956号明細書および同第3832396号明細書、仏国特許発明第1561518号明細書、論文「エイチ・シュネル(H. Schnell)著、ケミストリー・アンド・フィジクス・オブ・ポリカーボネーツ(Chemistry and Physics of Polycarbonates)、インターサイエンス・パブリッシャーズ、ニューヨーク1964年」、77頁以降、および特開昭61(1986)-62039号明細書、同第61(1986)-62040号明細書および同第61(1986)-105550号明細書に記載されている。
【００１５】
ホモポリカーボネートの場合、１種のジフェノールのみを使用し、コポリカーボネートの場合は、複数種のジフェノールを用いる。当然、合成に添加される全ての他の薬品および補助物質と同様に、用いられるビスフェノールは、その独自の合成からの不純物で汚染されていることもあるが、できる限り汚染されていない原料を用いることが望ましい。
【００１６】
カーボネート前駆体として、前記文献に記載されているような炭酸のハロゲン誘導体、特にホスゲンを使用する。
【００１７】
触媒は、文献に記載されているようなアンモニウムおよび／またはホスホニウム化合物または３級アミン、特にＮ-エチルピペリジン、Ｎ-メチルピペリジン、トリエチルアミンおよびトリブチルアミン、あるいはそれらの混合物を包含する。前記触媒は、単一の測定量で、または別法として、幾つかの量を一定の間隔を置いて（バッチ法）もしくは空間内で（連続法）計量することにより添加され得る。
【００１８】
アルカリ成分として、水に溶解または分散し得るアルカリおよびアルカリ土類水酸化物、例えば、好ましくは水酸化ナトリウム、水酸化カリウム、水酸化マグネシウムおよび／または水酸化カルシウム（酸化カルシウムの水懸濁物）またはこれらの混合物を使用してよい。
【００１９】
洗浄されるポリマー溶液の固形分は、ポリマーの分子量に準じて０．５重量％〜３０重量％まで変化してよい。分子量（重量平均「Ｍｗ」）８,０００〜５０,０００での好ましいポリマー固形分は、２重量％〜２５重量％、好ましくは５重量％〜２２重量％、特に好ましくは７重量％〜２２重量％であり、分子量（Ｍｗ）が５０,０００を超えると、好ましいポリマー固形分は２〜１５重量％である。
【００２０】
分子量（重量平均Ｍｗ）は、溶離剤として塩化メチレンを用いてゲル浸透クロマトグラフィーを用いて求められる。検出には、ＵＶまたは屈折率（ＲＩ）を用いる。ポリスチレンゲルをベースとするカラムが、ポリカーボネートに対して較正されて用いられる。本発明の場合は、ＨＰ1050を用いた。
【００２１】
洗浄しようとするポリカーボネートのための有機溶媒は、当該ポリカーボネートのための溶媒であって、しかも水と２相混合物を生成する溶媒を包含する。例えば、炭素数１〜１０の脂肪族溶媒であって、任意に枝分かれ、部分ハロゲン化またはペルハロゲン化された脂肪族溶媒（塩素またはフッ素がハロゲンとして用いられる場合は、塩化メチレン、トリクロロエタン、テトラクロロエタン等）、任意に置換された炭素数６〜１８の芳香族化合物、例えば、ベンゼン、トルエン、ｏ-、ｍ-および／またはｐ-キシレン、メトキシ-またはエトキシ-ベンゼン、ジフェニル、ジフェニルエーテル、クロロベンゼン、ｏ-、ｍ-および／またはｐ-ジクロロベンゼン、並びにこれら溶媒の混合物が挙げられる。好ましい溶媒は、塩化メチレンおよびクロロベンゼン、特にクロロベンゼンである。
【００２２】
好適な鎖停止剤は、モノフェノールおよびモノカルボン酸の両者である。好適なモノフェノールは、フェノール、クレゾール、ｐ-tert-ブチルフェノール、ｐ-ｎ-オクチルフェノール、ｐ-イソオクチルフェノール、ｐ-ｎ-ノニルフェノールおよびｐ-イソノニルフェノールのようなアルキルフェノール、ｐ-クロロフェノール、2,4-ジクロロフェノール、ｐ-ブロモフェノールおよび2,4,6-トリブロモフェノールなどのハロフェノール、およびこれらの混合物である。
【００２３】
好適なモノカルボン酸は、安息香酸、アルキル安息香酸およびハロ安息香酸である。
【００２４】
使用される連鎖停止剤の量は、特に、使用されるジフェノール１モルに対して０．５モル％〜１０モル％である。連鎖停止剤の添加は、ホスゲン化前、ホスゲン化中またはホスゲン化後に行われてよい。
【００２５】
好適な枝分かれ剤は、ポリカーボネート化学において公知の３官能または多官能の化合物、特にフェノール性ＯＨ基を３個以上有するものである。
【００２６】
好適な枝分かれ剤は、例えば、フロログルシノール、4,6-ジメチル-2,4,6-トリ-(4-ヒドロキシフェニル)-ヘプタン、2,4,6-ジメチル-2,4,6-トリ-(4-ヒドロキシフェニル)-ヘプタン、1,3,5-トリ-(4-ヒドロキシフェニル)-ベンゼン、1,1,1-トリ-(4-ヒドロキシフェニル)-エタン、トリ-(4-ヒドロキシフェニル)-フェニルメタン、2,2-ビス-[4,4-ビス-(4-ヒドロキシフェニル)-シクロヘキシル]-プロパン、2,4-ビス-(4-ヒドロキシフェニル-イソプロピル)-フェノール、2,6-ビス-(2-ヒドロキシ-5'-メチル-ベンジル)-4-メチルフェノール、2-(4-ヒドロキシフェニル)-2-(2,4-ジヒドロキシフェニル)-プロパン、ヘキサ-(4-(4-ヒドロキシフェニル-イソプロピル)フェニル)-オルトテレフタル酸エステル、テトラ-(4-ヒオロキシフェニル)-メタン、テトラ-(4-(4-ヒドロキシフェニル-イソプロピル)-フェノキシ)-メタンおよび1,4-ビス-(4',4''-ジヒドロキシ-トリフェニル)-メチル)-ベンゼン、並びに2,4-ジヒドロキシ安息香酸、トリメシン酸、シアヌール酸クロライドおよび3,3-ビス-(3-メチル-4-ヒドロキシフェニル)-2-オキソ-2,3-ジヒドロインドール、またはこれらの混合物である。
【００２７】
任意に使用される枝分かれ剤の量は、特に、使用されるジフェノール１モルに対して０．０５モル％〜２．５モル％、好ましくは０．１〜１．０モル％である。
【００２８】
枝分かれ剤は、ジフェノールおよび連鎖停止剤と共に水性アルカリ相中で最初に使用されても、あるいはホスゲン化前に有機溶媒中で溶液形態で添加されてもよい。
【００２９】
ポリカーボネートの調製のための前記基準はいずれも、当業者には公知である。
【００３０】
本発明で使用されるポリカーボネートの好ましい調製方法は、公知の界面法である。
【００３１】
本発明に係るポリカーボネートの分子量（Ｍｗ）は、１２,０００〜５０,０００、好ましくは１２,０００〜４０,０００、特に好ましくは１５,０００〜４０,０００である。分子量は、前記ＧＰＣ法により求められる。
【００３２】
光学および磁気−光学データ記憶手段、光学レンズおよびプリズム、自動車およびヘッドランプ用のグレージング材、および温室などの他の種類のグレージング材には高純度のポリカーボネート使用する。
【００３３】
射出成形プロセス中の加工時間の減縮は、成形物品の製造プロセス中により高い溶融温度を必要とする。そしてこのことは、ポリカーボネートの黄変や熱的な損傷を増加させる。加えて、離型助剤は、ポリカーボネートと前記条件下で反応することがある。そのため、本発明に存する目的は、高い安定化効果を低濃度の公知の安定化剤を用いて、ポリカーボネートやそれから製造される成形品の他の特性を変化させずに達成することである。
【００３４】
対応する安定化を達成するために、以下の試みが知られている。
●特開平10-060247号明細書（特許文献１参照）：良好な透明性、良好な熱安定性でかつ分解や黄変の生じない、レンズなどの光学データ記憶手段のために、ＰＣ中、リン酸０．００１〜０．０１重量部。
●特開平4-81457号明細書（特許文献２参照）：ポリカーボネートに対してリン酸５〜５０ｐｐｍ。高温や湿度に曝露しても斑点や欠陥が生じない。
●特開平1-315459号明細書（特許文献３参照）：３００〜３８０℃において熱的損傷を受けずに加工する、光学データ記憶手段、レンズおよびプリズムのために良好な、リン酸０．０００５〜０．０１重量部。
●特開2001-31859号明細書（特許文献４参照）：良好な熱安定性の、重量０．０００１〜０．１５の量の少なくとも１種のリン系安定化剤。
●特開平7-126505号明細書（特許文献５参照）：リン酸０．０５〜５ｐｐｍ、ＣＤ用のＰＣ等。
【００３５】
前記先行文献には、リン酸を離型剤と一緒にポリカーボネート溶融物中に計量供給することが開示されている。これらは、熱安定性を改良しているが、十分な程度ではない。そのため、離型剤の全量が、特に成形物品への別の加工時にＰＣと更に反応する。従って、前記先行技術で達成される安定化効果では未だ不適当である。この分野では、更なる改良が非常に望ましい。
【００３６】
【特許文献１】
特開平10-060247号明細書
【特許文献２】
特開平4-81457号明細書
【特許文献３】
特開平1-315459号明細書
【特許文献４】
特開2001-31859号明細書
【特許文献５】
特開平7-126505号明細書
【００３７】
【発明が解決しようとする課題】
そのため、本発明の目的は、ポリカーボネートの改良された安定化方法を提供することであった。
【００３８】
【課題を解決するための手段】
驚くことに、界面重縮合法を改良することによって、熱的に安定なポリカーボネートが調製され得ることが分かった。この改良は、洗浄されたポリカーボネート溶液に、リン酸の有機溶媒中のエマルションを少量導入することを包含する。前記導入は、エマルションをポリカーボネート溶液中に徹底的に (intensive)混合することによって行われる。得られるポリカーボネートおよびそれから成形される物品は改良された熱安定性を特徴とする。本発明に関して、リン酸は、リンを含有する鉱物酸である。
【００３９】
【発明の実施の形態】
本発明によれば、リン酸は、リンを含有する所望の鉱物酸、好ましくはオルト-、メタ-またはポリ-リン酸の形態のリン酸、亜リン酸および次亜リン酸、特に好ましくはオルト-、メタ-またはポリ-リン酸の形態のリン酸、最も好ましくはオルトリン酸を表すものと解されるべきである。
【００４０】
この方法で重要なのは、リン酸の特性でも、ポリカーボネート中のリン酸の量でもなく、有機溶媒混合物中のリン酸エマルションの形態やリン酸エマルションの分布である。そのため、リン酸エマルションは、ポリカーボネートの洗浄後にＰＣ溶液中で調製される。リン酸は、ポリカーボネート溶液中に残存しており、ポリカーボネートの単離のための蒸発による後続の濃縮プロセスに送られる。本発明による安定化効果は、リン酸以外の酸を前記洗浄プロセスにおいて触媒を除去するのに使用する場合は必ず発現する。
【００４１】
リン酸エマルションは、水性リン酸６〜１０重量％、好ましくは７〜９重量％、特に好ましくは８重量％を５００〜２,０００ｐｐｍ、好ましくは８００〜１,２００ｐｐｍ、特に好ましくは１,０００ｐｐｍの量で、モノクロロベンゼンおよびジクロロメタンを含む有機溶媒混合物中に乳化することによって調製される。溶媒混合物中のジクロロメタンの量は、１０〜７０％、好ましくは２０〜６０％、特に好ましくは５０％である。リン酸−溶媒エマルションは、２相を連続的に混合することによって安定に保たれる。混合ポンプまたは強力な高速攪拌機などを混合部材として用いてよい。
【００４２】
リン酸エマルションの計量供給は、ポリカーボネートの洗浄後でかつ単離プロセスの前に、すなわち、洗浄されたＰＣ中へ行われる。リン酸エマルションは、リン酸がポリカーボネートに対して０．１５〜２ｐｐｍ、好ましくは０．３〜１．５ｐｐｍ、特に好ましくは０．６〜１ｐｐｍ、最も好ましくは０．８ｐｐｍとなるような量で計量供給される。オルトリン酸の場合、これは、ポリカーボネートに対してリン酸０．５〜５ｐｐｍ、好ましくは１〜４ｐｐｍ、特に好ましくは２〜３ｐｐｍ、最も好ましくは２．５ｐｐｍに相当する。
【００４３】
本発明に関し、全ての割合（％）は、特に断りのない限り、重量％と解される。
【００４４】
好ましい、特に好ましい、または最も好ましい態様は、好ましい、特に好ましい、または最も好ましいパラメータ、化合物、定義および説明を使用するもので表される。
【００４５】
しかし、前記定義、パラメータ、化合物および説明は、一般にまたは好ましい範囲において、所望により互いに、すなわち各範囲と好ましい範囲の間で組み合わされてもよい。
【００４６】
ポリカーボネート溶液中でのリン酸の分布は、高速ダイナミックミキサーを用いて行われてよい。この目的のために、円板型分離器(disk separator)の混合ポンプまたは混合チャンバー等が使用され得る。
【００４７】
本出願は、本発明の方法で調製されるポリカーボネート、および特に、シート、多層シート、グレージング材、ヘッドライトレンズ、ランプカバー、またはそれぞれ読み出しのみまたは記録可能な、任意に書き換え可能な形態のＣＤ、ＤＶＤ、ミニディスクなどの光学データ記憶手段のように、透明樹脂を必要とする用途、とりわけ光学応用の分野で使用するための、押出成形品および成形物品の製造におけるその使用にも関する。
【００４８】
本出願は、欠点の少ない本発明のポリマーから製造される押出成形品および成形物品も提供する。
【００４９】
更なる用途としては、本発明の主題を制限するものではないが、以下のものが挙げられる。
１．建物、乗物および航空機の多くの領域で必要とされる公知のセイフティ・グレージング材、およびやヘルメットのバイザー。
２．フィルム、特にスキーフィルム(ski films)の製造。
３．１〜５ガロンの水用ボトルなどのブロー成形物品の製造（例えば、米国特許第Ａ2,964,794号明細書参照）。
４．列車、温室および照明装置のような建物を被覆するためなどの、光透過性シート、特に中空-チャンバーシートの製造。
５．光学データ記憶手段の製造。
６．交通信号ハウジングまたは道路標識の製造のため。
７．発泡材料の製造のため（例えば、独国特許出願公開第Ｂ1031507号明細書参照）
８．糸およびワイヤーの製造のため（例えば、独国特許出願公開第Ｂ1137167号明細書および独国特許出願公開第Ａ1785137号明細書参照）
９．照明目的のためのガラス繊維内容物を有する半透明プラスチック材料として（例えば、独国特許出願公開第Ａ1554020号明細書参照）。
１０．透明な光散乱性成形品の製造のための、ある含量の硫酸バリウム、二酸化チタンおよび／または酸化ジルコニウムまたは有機ポリマー性アクリレートゴムを有する半透明のプラスチックとして（欧州特許出願公開第Ａ634445号明細書、同第Ａ269324号明細書）。
【００５０】
１１．レンズホルダーなどの精密射出成形部品の製造のため。このために、ある含量のガラス繊維を有するポリカーボネートが使用される。これは、場合により、ＭｏＳ２を総重量に対して約１〜１０重量％を更に含有する。
１２．光学装置用部品、特にフォトグラフィックおよびフィルムカメラ用のレンズの製造のため（例えば、独国特許出願公開第Ａ2701173号明細書参照）。
１３．光透過キャリア、特に光ファイバーケーブルとして（例えば、欧州特許出願公開第Ａ１0089801号明細書参照）。
１４．電導性材料やプラグハウス、およびプラグ-コネクタのための電気絶縁材料として。
１５．香水、アフターシェービングローションおよび汗に対して改良された耐性を有する携帯電話のケースの製造
１６．ネットワークインターフェイス装置。
１７．有機光伝導体用のキャリア材料として。
１８．ヘッドランプの形態のヘッドランプなどのランプ、ヘッドライトレンズまたは体内レンズの製造のため。
１９．酸素供給器や透析装置などの医療用途のため。
２０．ボトル、台所用器具およびチョコレートの型などの食品用途のため。
【００５１】
２１．場合によりＡＢＳとの好適なブレンドの形態または好適なゴムのバンパーのような、燃料や潤滑油との接触が生じる自動車分野における用途のため。
２２．スラロームポールまたはスキーブーツのバックルなどのスポーツ物品のため。
２３．台所用シンクユニットおよび郵便箱ハウジングなどの家庭用物品のため。
２４．分電盤などのハウジングのため。
２５．電気歯ブラシ用ケーシングおよびヘアドライヤー用ケーシング。
２６．透明な洗浄装置−洗浄溶液に対して改良された耐性を有する円形の窓(bull's-eye)。
２７．安全眼鏡、矯正用眼鏡。
２８．料理の蒸気、特に油蒸気に改良された耐性を有する台所用途のためのランプカバー。
２９．薬物用の充填フィルム。
３０．チップボックスおよびチップキャリア。
３１．給餌用ドアまたは動物のケージなどの、その他の用途のため。
【００５２】
本出願は、特に光学用途および対応する成形物品、例えば、レンズ、眼鏡、ＣＤ、ＣＤ-Ｒ、ＣＤ-ＲＷ、ＤＶＤなどの光学記録媒体、および磁気−光学記録媒体にも関する。
【００５３】
以降の実施例は、本発明を説明するものであるが、本発明を限定するものではない。
【００５４】
【実施例】
比較例
ＨＣｌで洗浄したポリカーボネート溶液は、蒸発による濃縮工程で段階的に溶媒を除去する。搬送された溶融物を、サイド−ストリーム押出機のようなＺＳＫ型二軸押出機内で溶融する。ＰＣをグリセリンモノステアレート（離型剤）およびリン酸５ｐｐｍと合わせて、全体を混合する。こうして得られるＰＣ顆粒は、黄色度１．５〜１．８を示し、グリセリンモノステアレートの９５〜１００％がポリカーボネート反応してＧＭＳカーボネートを形成する。
【００５５】
実施例
ＨＣｌで洗浄した後のＰＣ溶液を、８％リン酸の、９０％モノクロロベンゼンと１０％ジクロロメタンとの混合物中で１,０００ｐｐｍの量のエマルションと、混合ポンプを連続操作することによって乳化させ、円板型分離器の混合チャンバーを用いてＰＣ溶液中に混入する。次いで、ポリカーボネートを常套の方法で単離する。ポリカーボネートに対するリン酸の量は３ｐｐｍである。離型剤は、リン酸を添加しないこと以外は前記比較例と同様にして計量供給して、混合させる。離型剤は、変わらない形の顆粒で存在し、黄色度１．２〜１．３である。離型剤は、ＣＤ成形物品に加工中でも変化しない。
【００５６】
先行技術の方法（比較例）に係る結果を本発明の方法で得られた結果と比べると、本発明の方法で得られたポリカーボネートが、一方では、優れた黄色度を示し、そして他方では、先行技術と対照して、更なる加工中でも離型剤が変化しないことがすぐに分かる。この性能は、先行技術からは、驚くべきことであって、しかも予測できないものと考えられる。
【００５７】
本発明は、例示目的のために詳細に記載したが、このような詳細は、単にその目的のためだけであって、添付のクレームによって限定されることを除いて、本発明の精神および範囲から逸脱することなく、当業者によって変更がなされ得ると解されるべきである。